(57)【要約】【課題】ＳＯＦＣのセル強度を高めてセルを薄くできるＳＯＦＣの単セル用構造体及びその製造方法を提供する。【解決手段】酸化物イオン伝導性セラミックス材料を含有する緻密質セラミックス材料層を挟んで２つの多孔質セラミックス材料層が対向される積層構造を備える、固体酸化物形燃料電池の単セル用構造体とする。【選択図】図２
2009230874.tif 000002
【特許請求の範囲】
【請求項１】
酸化物イオン伝導性セラミックス材料を含有する緻密質セラミックス材料層を挟んで２つの多孔質セラミックス材料層が対向される積層構造を備える、固体酸化物形燃料電池の単セル用構造体。
【請求項２】
緻密質セラミックス材料層が２種類以上のセラミックス材料を含有する、請求項１に記載の単セル用構造体。
【請求項３】
前記緻密質セラミックス材料層は２種類以上のセラミックス材料層を有する、請求項２に記載の単セル用構造体。
【請求項４】
前記多孔質セラミックス材料層は、前記緻密質セラミックス材料層に含まれるセラミックス材料と同一のセラミックス材料を含有する、請求項１〜３のいずれかに記載の単セル用構造体。
【請求項５】
固体酸化物形燃料電池の単セル用構造体の製造方法であって、
緻密質セラミックスを形成可能な緻密質セラミックス原料層を挟んで、２つの多孔質セラミックスを形成可能な多孔質セラミックス原料層が対向される積層構造を有するセラミックス積層体の前駆体を準備する工程と、前記前駆体を焼成する工程と、
を備える、固体酸化物形燃料電池の単セル用構造体の製造方法。
【請求項６】
前記多孔質セラミックス原料層は、焼成により気孔を形成可能な造孔剤を含有する、請求項５に記載の製造方法。
【請求項７】
前記多孔質セラミックス原料層は、さらに、分散剤および／または結合剤を焼成により前記造孔剤の凝集に起因する気孔及び／又は焼成により凝集したセラミックス二次粒子間間隙に起因する気孔を形成可能な程度に含有する、請求項６に記載の製造方法。
【請求項８】
請求項５〜７のいずれかに記載の固体酸化物形燃料電池のセル用構造体の製造方法によって得られる、固体酸化物形燃料電池の単セル用構造体。
【請求項９】
請求項１〜５のいずれかに記載の固体酸化物形燃料電池の単セル用構造体の２つの前記多孔質セラミックス材料層にそれぞれ燃料極材料及び空気極材料を備える、固体酸化物形燃料電池用単セル。
【請求項１０】
請求項９に記載の燃料電池用単セルを備える、固体酸化物形燃料電池。
【請求項１１】
固体酸化物形燃料電池の製造方法であって、
請求項１〜４のいずれかに記載の固体酸化物形燃料電池の単セル用構造体の前記２つの前記多孔質セラミックス材料層に燃料極材料及び空気極材料をそれぞれ保持させる工程、を備える、製造方法。
【請求項１２】
緻密質セラミックス材料層を挟んで２つの多孔質セラミックス材料層が対向される積層構造を備える、セラミックスデバイスの躯体用のセラミックス構造体。
【発明の詳細な説明】
【技術分野】
【０００１】
本発明は、セル用構造体、その製造方法及びその利用に関し、特に、固体酸化物形燃料電池に適した構造体、詳しくは、固体酸化物形燃料電池のセル用構造体、固体酸化物形燃料電池単セル、固体酸化物形燃料電池及びこれらの製造方法に関する。また、本発明はセラミックスデバイスの躯体となるセラミックス構造体に関する。
【背景技術】
【０００２】
セラミックス材料を主体とするデバイス（以下、単にセラミックスデバイスという。）としては、酸素などのガスセンサー、分離フィルター、固体酸化物形燃料電池（以下、単にＳＯＦＣともいう。）などが挙げられる。例えば、ＳＯＦＣは、燃料極、固体電解質及び空気極からなるユニットを単セルと称し、これを積層等することで直列接続を実現し発電システムを構築している。十分な発電量を得るためには、単セルを数十枚から数百枚積層する必要があるが、このような高度な積層状態で長期間安定に発電するためには、単セルの機械的強度が十分に高い必要がある。また、単セルの発電特性ひいてはスタックの発電特性を向上させるためには、単セルの内部抵抗を低く抑えることが不可欠である。
【０００３】
単セルの機械的強度を確保するための構造として、電解質支持型セルや電極支持型セルが知られている。電解質支持型セルは、固体電解質の厚さを数百ミクロン以上とし、この固体電解質の両面に数十ミクロンの燃料極と空気極とを焼き付けるものである。また、電極支持型セルは、セル構成要素のなかで最も抵抗が高い固体電解質を薄膜化し、比較的内部抵抗の小さい空気極又は燃料極を数百ミクロンから数ミリの厚さにしてセルを支持する構造である。
【０００４】
例えば、電解質支持型セルとして、緻密質である固体電解質層の表面に酸化物イオン伝導体の粉末を多孔質に焼付け、その後電極材料を導入することが開示されている（特許文献１）。この方法によれば、劣化の原因である電解質と各電極層の剥離性を改善できると記載されている。
【０００５】
電極支持型セルの一例として、固体電解質膜と空気極の骨格とを同一の材料で一体焼成し、その後、得られた骨格に空気極材料を含浸させ焼成し、その後固体電解質の骨格が形成されていない面に燃料極材料を塗布し焼成することが開示されている（特許文献２）。この方法によれば、固体電解質膜と空気極との収縮過程が同一となるため、収縮過程の厳密な制御が不要となると記載されている。
【０００６】
また、電極支持型セルの他の一例として、気孔率が高く連続気孔を有する仮の基質に、ジルコニア等の骨格と導電性を付与する燃料極材料を堆積させたグリーンシートにより燃料極基板を形成し、この燃料極基板に電解質を塗布（グリーンシート、スクリーン印刷）し、焼成することが開示されている（特許文献３）。この方法によれば、燃料極と固体電解質の熱膨張係数の相違によるソリや割れを回避できることが記載されている。
【０００７】
【特許文献１】特開２００３−２６３９９３号公報
【特許文献２】特開平７−２０１３４１号公報
【特許文献３】特開２００６−３５１４０３号公報
【発明の開示】
【発明が解決しようとする課題】
【０００８】
しかしながら、電解質支持型セルでは、電解質が高抵抗であり内部抵抗を抑制することが困難である。また、上記特許文献１に開示される方法は、固体電解質が支持体となり得る場合にのみ適用できるに過ぎない。
【０００９】
電極支持型セルにあっては、多孔質である電極が支持体であるため電極自体に数百μから数ミリの厚さが必要となってしまう。このような厚い電極は、分極特性が著しく低下してしまう。また、内部抵抗を効果的に抑制できるわけではない。また、電極支持型セルでは、プロセス上の問題から片側の電極を支持体としているため、電解質との収縮率の違いからセルの反りが生じ、これを回避するため出力特性に係わる各部材の組成や構造ならびにプロセスが大きく制限されている。
【００１０】
すなわち、従来のようなセル支持構造は、強度確保やプロセス上に大きな制約が発生するため、ＳＯＦＣの特性向上の大きな阻害要因となっていた。
【００１１】
また、以上のような問題は、ＳＯＦＣに限らず他のセラミックスデバイスの強度確保、薄膜化・小型化に関しても同様に存在していた。
【００１２】
そこで、本発明は、ＳＯＦＣのセル強度を容易に高めることのできるＳＯＦＣのセル用構造体及びその製造方法を提供することを一つの目的とする。また、本発明は、さらにセルを薄くできるＳＯＦＣセル用構造体及びその製造方法を提供することを他の一つの目的とする。さらに、本発明は、こうしたＳＯＦＣセル用構造体を用いて内部抵抗を低減できるＳＯＦＣ単セル及びこれらの製造方法提供することを他の一つの目的とする。本発明は、高出力を実現可能なＳＯＦＣ及びその製造方法を提供することをさらに他の一つの目的とする。
【００１３】
また、本発明は、各種セラミックスデバイスの製造に適した構造躯体となるセラミックス構造体を提供することを他の一つの目的とする。
【課題を解決するための手段】
【００１４】
本発明者らは、従来のセル構造の問題点は、セルの一部の要素を支持体としており、残部をそれに付随させていることにあることに着目した。すなわち、このような一部支持構造を採るために、支持体とする一部の要素の厚みを増大させる必要が生じ、さらに、この一部の要素の厚み、材料組成及び収縮率等のために他の要素の厚みや材料組成について大きな制約が生じていたことを見出した。また、こうした制約のために、本来ＳＯＦＣとして備えるべきガスの通気性向上、内部抵抗の低減特性が実現されていないことを見出した。そこで、本発明者らは、新規なセル支持構造を提供することで、従来のセル支持構造に起因する種々のＳＯＦＣの電池特性向上の阻害要因を排除できることを見出し、本発明を完成した。すなわち、本発明によれば以下の手段が提供される。
【００１５】
本発明によれば、緻密質である酸化物イオン伝導性セラミックス材料層を挟んで２つの多孔質セラミックス材料層が対向される積層構造を備える、固体酸化物形燃料電池の単セル用構造体が提供される。
【００１６】
本発明の単セル用構造体においては、前記緻密質セラミックス材料層が２種類以上のセラミックス材料を含有していてもよいし、前記緻密質セラミックス材料層は２種類以上のセラミックス材料層を有していてもよい。また、前記多孔質セラミックス材料層は、前記緻密質セラミックス材料層に含まれるセラミックス材料と同一のセラミックス材料を含有することができる。
【００１７】
本発明によれば、固体酸化物形燃料電池の単セル用構造体の製造方法であって、緻密質セラミックスを形成可能な緻密質セラミックス原料層を挟んで、２つの多孔質セラミックスを形成可能な多孔質セラミックス原料層が対向される積層構造を有するセラミックス積層体の前駆体を準備する工程と、前記前駆体を焼成する工程と、を備える、固体酸化物形燃料電池の単セル用構造体の製造方法が提供される。
【００１８】
この製造方法においては、前記多孔質セラミックス原料層は、焼成により気孔を形成可能な造孔剤を含有することができ、さらに、分散剤および／または結合剤を焼成により前記造孔剤の凝集に起因する気孔及び／又は焼成により凝集したセラミックス二次粒子間間隙に起因する気孔を形成可能な程度に含有することができる。
【００１９】
本発明によれば、上記いずれかに記載の固体酸化物形燃料電池の単セル用構造体の製造方法によって得られる固体酸化物形燃料電池の単セル用構造体が提供される。
【００２０】
本発明によれば、上記いずれかに記載の固体酸化物形燃料電池の単セル用構造体の２つの前記多孔質セラミックス材料層にそれぞれ燃料極材料及び空気極材料を備える、固体酸化物形燃料電池用単セルが提供される。
【００２１】
本発明によれば、上記の固体酸化物形燃料電池用単セルを備える、固体酸化物形燃料電池が提供される。さらに、本発明によれば、固体酸化物形燃料電池の製造方法であって、上記いずれかに記載の固体酸化物形燃料電池の単セル用構造体の前記２つの前記多孔質セラミックス材料層に燃料極材料及び空気極材料をそれぞれ保持させる工程、を備える、製造方法が提供される。
【００２２】
本発明によれば、緻密質セラミックス材料層を挟んで２つの多孔質セラミックス材料層が対向される積層構造を備える、セラミックスデバイスの躯体用のセラミックス構造体が提供される。
【発明を実施するための最良の形態】
【００２３】
本発明は、ＳＯＦＣ単セル用構造体、その製造方法、ＳＯＦＣ単セル及び当該単セルを備えたＳＯＦＣ及びその製造方法に関する。
【００２４】
本発明のＳＯＦＣ単セル用構造体は、酸化物イオン伝導性材料を含有する緻密質セラミックス材料層を挟持する多孔質セラミックス材料層を有する少なくとも３層からなる積層構造を備えている。この単セル用構造体は、固体電解質として機能する酸化物イオン伝導性セラミックス材料を含有する緻密質セラミックス材料層を対向するように多孔質セラミックス材料層を備えている。これらの多孔質セラミックス材料層には、それぞれ電極材料を担持させることができる。すなわち、この単セル用構造体はＳＯＦＣの固体電解質としての緻密質セラミックス材料層と、正極及び負極の担体（骨格）としての多孔質セラミックス材料層と、を備えている。本発明は、予め、このような単セル用構造体を準備しておき、これらの多孔質セラミックス材料層にそれぞれ電極材料を担持させることでＳＯＦＣを作製することを意図している。
【００２５】
ＳＯＦＣの作製にあたって、このような単セル作製の戦略は、従来全くなかったものである。従来は、固体電解質や電極に対して他の要素を順次積層して単セルを作製することが行われていた過ぎない。本発明の単セル用構造体のように、固体電解質層となる緻密質セラミックス材料層に対して電極材料の担体層となる多孔質セラミックス材料層とを備える構造体を予め作製しておき、その後、これらの多孔質セラミックス材料層に電極材料を供給させ担持させることで種々の制約がなく強度や適切な厚みのＳＯＦＣ単セルを作製できる。このため、単セル設計の自由度が向上され、ＳＯＦＣの電池特性を容易に向上させることができ、内部抵抗を低減し高出力を実現できるＳＯＦＣを提供することができるようになる。
【００２６】
本発明の単セル用構造体においては、固体電解質として機能する緻密質セラミックス材料層は、２つの多孔質セラミックス材料層に保持されるとともに、それぞれの多孔質セラミックス材料層は、残り２層(緻密質セラミックス材料層と他方の多孔質セラミックス材料層)とによって保持されている。このため、容易に構造体自体の強度を確保することができる。したがって、従来のように一部の要素の厚みを強度確保のために増大させる必要がなくなり、こうした強度確保ために他の要素の厚みや材質等が規制されることも回避できる。
【００２７】
また、本発明の単セル用構造体によれば、容易に構造体自体の強度を確保し、ひいてはＳＯＦＣとしての強度を容易に確保できるため、ＳＯＦＣ単セルの各要素やその全体を従来に比較して薄くすることができる。また、本発明の単セル用構造体によれば、予め固体電解質とともに電極用の骨格が一体化されているため、プロセス上の制約も回避又は低減できる。
【００２８】
以上のことから、本ＳＯＦＣ用単セル構造体を用いることで、固体電解質や電極の厚みや材質、プロセス上の制約が低減されるため、セルの内部抵抗、ガス流通性、導電パスの拡大、セル内の熱収縮率等の最適化を高い自由度で実現することができる。このため、セルの劣化が抑制され、高出力であるほか、各種電極性能が向上されたＳＯＦＣ単セル及びＳＯＦＣを得ることができる。
【００２９】
本発明によれば、緻密質セラミックス材料層を挟んで２つの多孔質セラミックス材料層が対向される積層構造を備える、セラミックスデバイスの躯体用のセラミックス構造体が提供される。
【００３０】
本発明のセラミックスデバイスの躯体用のセラミックス構造体によれば、緻密質セラミックス材料層と多孔質セラミックス材料層とを備えるため、機能上緻密質層及び多孔質層のいずれか一方を要するセラミックスデバイスとしての強度を容易に確保できる。また、このセラミックス構造体によれば、予め緻密質セラミックス材料層と多孔質セラミックス材料層とが一体化されているため、このセラミックス用構造体を用いることで容易にセラミックスデバイスを作製できる。
【００３１】
以下、本発明の各種実施形態について説明する。
【００３２】
（ＳＯＦＣ単セル用構造体）
本発明のセル構造体は、酸化物イオン伝導性セラミックス材料を含有する緻密質セラミックス材料層を挟んで２つの多孔質セラミックス材料層が対向される積層構造を備えることができる。緻密質セラミックス材料層に含まれる酸化物イオン伝導性セラミックス材料は、ＳＯＦＣの固体電解質として従来公知のセラミックス材料を特に限定しないで用いることができる。例えば、サマリウムやガドリニウム等をドープしたセリア系酸化物、ストロンチウムやマグネシウムをドープしたランタン・ガレード系酸化物、スカンジウムやイットリウムを含むジルコニア系酸化物などの酸化物イオン伝導性セラミックス材料が挙げられる。
【００３３】
緻密質セラミックス材料層は、酸化物イオン伝導性セラミックス材料を１種類含有していてもよいし、２種類以上含有していてもよい。また、異なる酸化物イオン伝導性セラミックスを含有する２種類以上の緻密質セラミックス材料層を備えることもできる。緻密質セラミックス材料層を構成するセラミックス材料及び積層構造は、ＳＯＦＣとして要求される特性に応じて適宜選択することができる。
【００３４】
緻密質セラミックス材料層はＳＯＦＣ単セルとしたときに好ましい厚みや平面形態を備えていることが好ましい。緻密質セラミックス材料層の厚みは特に限定されないが、５μｍ以上３００μｍ以下とすることができる。この範囲であると、良好な機械的強度と発電特性を得ることができるからである。好ましくは５μｍ以上１００μｍ以下であり、より好ましくは５μｍ以上２０μｍ以下である。緻密質セラミックス材料層は、例えば、方形状、長方形状、円形状等の各種の形状の平面形態を備えることができる。
【００３５】
緻密質セラミックス材料層は、ＳＯＦＣの固体電解質として求められる程度の緻密性を有していればよい。緻密質セラミックス材料層における緻密度の制御は当業者であれば容易に材料等に応じて容易に設定することができる。
【００３６】
多孔質セラミックス材料層を構成するセラミックス材料は特に限定しないが、緻密質セラミックス材料層に含まれるセラミックス材料と同一のセラミックス材料を含有することが好ましい。こうすることで積層構造の良好な一体性及び強度を確保することができる。したがって、多孔質セラミックス材料層は、緻密質セラミックス材料層に含まれる酸化物イオン伝導性セラミックス材料を含有することが好ましい。緻密質セラミックス材料層と同様、酸化物イオン伝導性セラミックス材料を１種又は２種以上含むことができる。
【００３７】
多孔質セラミックス材料層は、多数の気孔を備えている。気孔は、少なくとも一部が連続気孔であることが好ましく、より好ましくは実質的にほとんどが連続気孔である。連続気孔でないと、後述するように電極材料の担持が制限され、また、ガス流通性が確保されないと電極機能が損なわれる。多孔質セラミックス材料層の気孔率は特に限定しないが、例えば、２０％以上８５％以下程度とすることができる。気孔率の制御は、造孔剤の種類及び量等を調整することにより当業者であれば容易に実施できる。
【００３８】
多孔質セラミックス材料層は単一の層であってもよいし２層以上の多孔質セラミックス材料層から構成されていてもよい。気孔率や気孔径をセラミックス材料を単一の層内において異ならせることもできるし、２層以上にわたって異ならせることができる。
【００３９】
多孔質セラミックス材料層は、ＳＯＦＣ単セルとしたときに好ましい厚みや平面形態を備えていることが好ましい。多孔質セラミックス材料層の厚みは特に限定されないが、５μｍ以上１０００μｍ以下とすることができる。この範囲であると、良好な機械的強度と発電特性を得ることができるからである。好ましくは５μｍ以上３００μｍ以下であり、より好ましくは５μｍ以上１００μｍ以下である。多孔質セラミックス材料層は、例えば、方形状、長方形状、円形状等の各種の形状の平面形態を備えることができる。多孔質セラミックス材料層は緻密質セラミックス材料層と同一の平面形態を備えていることが好ましい。
【００４０】
緻密質セラミックス材料層を挟持して対向される２層の多孔質セラミックス材料層は相互に同一のセラミックス材料で構成されていてもよいし異なっていてもよい、気孔率や気孔径のほか厚みについても相互に同一であってもよいし異なっていてもよい。さらに、緻密質セラミックス材料層の片面において２層以上の多孔質セラミックス材料層を備え、他の片面において単一の多孔質セラミックス材料層を備えるものであってもよい。
【００４１】
本発明のＳＯＦＣ単セル用構造体によれば、このような積層構造を備えることにより、従来の電極支持型セルよりも、一層固体電解質を薄膜化できるとともに、電極の厚みも薄くできる。また、このために、セル内における熱収縮率の差が従来に比べて容易に低減可能なものとなっており反りや剥離が抑制されている。さらに、多孔質セラミックス材料層における気孔率や気孔径の自由度が向上するため、三相界面を確保するのに最適な界面構造を容易に形成することもできる。しかも、少なくとも一方、好ましくは双方の多孔質セラミックス材料層と緻密質セラミックス材料層が同一のセラミックス材料、好ましくは酸化物イオン伝導性セラミックス材料を含有することにより、酸化物イオン伝導パスが拡大されており、電極特性を容易に向上させることができるものとなっている。さらに、同様の理由により熱収縮率の相違が抑制されて単セル用構造体の反りが一層効果的に抑制され、平坦性に優れるＳＯＦＣを容易に得られるものとなっている。
【００４２】
（単セル用構造体の製造方法)
本発明のＳＯＦＣ単セル用構造体の製造方法は、本発明の単セル用構造体の前駆体であるセラミックス原料層の積層体を準備する工程と、前記前駆体を焼成する工程と、を備えることができる。
【００４３】
（前駆体の準備工程）
前駆体は、酸化物イオン伝導性セラミックスを含有する緻密質セラミックス材料層を形成可能な緻密質セラミックス原料層を挟んで、２つの多孔質セラミックスを形成可能な多孔質セラミックス原料層が対向される積層構造を備えている。このような積層構造は、公知の方法で作製したセラミックスグリーンシートを順次積層したり、順次セラミックススラリーを層状に塗工したりすることによって得ることができる。表面の平滑性に乏しい多孔質原料層上に薄い緻密質原料層を成形させるには高い技術を必要とすることを考慮すると、好ましくは、各原料層に相当するセラミックスグリーンシートを予め準備しておき、これらを積層して前駆体を準備する。
【００４４】
以下、緻密質セラミックス材料層及び多孔質セラミックス材料層にそれぞれ対応するセラミックスグリーンシートを予め作製しておき、これらを所望の順序で積層して前駆体を得る工程につき、一例を挙げて説明する。
【００４５】
緻密質セラミックス原料層となるセラミックスグリーンシートは、既に説明した緻密質セラミックス材料層に用いられるセラミックス材料を含むセラミックススラリーを塗工等してシート状に成形することによって得ることができる。スラリーは、例えば、酸化物イオン伝導性セラミックス材料を主成分として、さらにバインダー樹脂、有機溶媒などを適量加えて均一に混合することにより得ることができる。こうして作製したスラリーを、ナイフコート、ドクターブレードなどの塗工装置を用いるシート成形法により成形することでシート状成形体を得ることができる。得られたシートを、常法に従い、乾燥後、必要に応じて加熱処理することで緻密質セラミックス原料層となるセラミックスグリーンシートを得ることができる。
【００４６】
既に説明したように、緻密質セラミックス材料層はセラミックス材料等において相違する２層以上の緻密質セラミックス材料層で構成することもできるため、組成等において相違する２種類以上の緻密質セラミックス原料層用のセラミックスグリーンシートを準備してもよい。また、セラミックスグリーンシートの形状や厚みは、意図する緻密質セラミックス材料層を考慮して適宜決定される。
【００４７】
また、多孔質セラミックス原料層となるセラミックスグリーンシートは、例えば、緻密質セラミックス原料層と同一の酸化物イオン伝導性材料を主成分としたスラリーから緻密質セラミックス原料層用のセラミックスグリーンシートと同様にして得ることができる。多孔質セラミックス原料層用のスラリーは、気孔を形成可能な組成を有している点において多孔質セラミックス原料層用のスラリーと相違する。
【００４８】
多孔質セラミックス原料層用のスラリーは、例えば、後段での焼成工程により気孔を形成可能な造孔剤を含むことができる。造孔剤としては、公知の造孔剤の中から、単セル用構造体の焼成温度で焼失する有機材料などからなるものであればよい。造孔剤の材料としては、例えば、ポリメタクリル酸樹脂やポリスチレン樹脂などの樹脂材料やカーボンなどを用いることができる。また、造孔剤の形状は特に限定しないが、気孔の分散性や結果として得られるガス拡散効果を考慮すると等方性の粒子を用いることが好ましく、より好ましくは真球状粒子を用いる。
【００４９】
多孔質セラミックス材料層における気孔率や気孔径は、造孔剤の量や粒子径を調節することで容易に調整することができる。例えば、造孔剤の粒子径に応じた気孔を多孔質セラミックス材料層内に形成するには、スラリー中に造孔剤の凝集が回避されて良好に分散された状態で含有されるようにする。すなわち、造孔剤の量や分散剤の添加が考慮される。また、造孔剤の二次粒子径に応じた気孔や、セラミックス粒子の二次粒子間間隙に基づく気孔を形成するには、分散剤及び結合剤の双方又はいずれか一方のスラリー中の含有量を調節することによって実現できる。例えば、分散剤の量を最適量（スラリーが良分散する量）に対し低下させるか又は過剰にすることで、造孔剤やセラミックス粒子の分散性を低下させ、上記のような気孔を形成することができる。また、結合剤の量を増加させることで、造孔剤及びセラミックス粒子につきそれぞれの二次粒子を形成しやすくして上記のような気孔を形成することができる。この他、気孔の分散性の制御については、特開２００８−００４４２２号に準じて実施することができる。
【００５０】
なお、以上のような分散剤による気孔率や気孔径制御は、セラミックススラリーを用いるセラミックス成形法である鋳込み成形法やテープ成形法において有用である。
【００５１】
既に説明したように、気孔径や気孔率について、緻密質セラミックス材料層を挟んで対向される多孔質セラミックス材料層間において相互に相違していてもよいしほぼ同程度となるようにしてもよい。また、同じ側（同じ極側）において気孔径や気孔率の異なる２層以上の多孔質セラミックス材料層を形成するように２種類以上のセラミックスグリーンシートを作製してもよい。また、セラミックスグリーンシートの形状や厚みは、意図する緻密質セラミックス材料層を考慮して適宜決定される。
【００５２】
こうしてそれぞれ準備したセラミックスグリーンシートを積層することによって、前駆体を得ることができる。前駆体は、焼成に先立って適度に加圧されてもよい。
【００５３】
（前駆体の焼成工程）
前駆体の焼成工程は、前駆体を焼成して、本発明の単セル用構造体の積層構造を形成する工程である。焼成温度、焼成時間、昇温条件及び焼成雰囲気等は、各セラミックスグリーンシートの組成のほか、前駆体における積層構造や前駆体の大きさ等を考慮して適宜決定される。
【００５４】
こうした前駆体準備工程及び焼成工程を経て得られる単セル用構造体は、緻密質セラミックス材料層を挟んで２つの多孔質セラミックス材料層が対向された積層構造を備えるとともに、これらが一体に焼成されている。このために、セル構造体は良好な一体性を有するものとなっている。また一体焼成により、多孔質セラミックス材料層と緻密質セラミックス材料層との界面も良好に密着され、多孔質セラミックス材料層が酸化物イオン伝導性セラミックス材料を含有するときには、酸化物イオン伝導パスが拡大されたものとなっている。また、こうした積層構造を有するためにそれ自体の強度が確保されハンドリング性も良好である。
【００５５】
本発明のＳＯＦＣ単セル用構造体の製造方法によって得られるＳＯＦＣの単セル用構造体は、上記のよう特徴を有しており、一体焼成でないものとは区別される。
【００５６】
（ＳＯＦＣ単セル及びＳＯＦＣ）
本発明のＳＯＦＣ単セルは、本発明の単セル用構造体の緻密質セラミックス材料層を挟んで対向される２つの多孔質セラミックス材料層にそれぞれ燃料極材料及び空気極材料を備えることができる。このようなＳＯＦＣ単セルによれば、上記した本発明の単セル用構造体が発揮する作用効果をＳＯＦＣ単セルにおいて得ることができる。すなわち、薄くても強度が十分に確保されており、しかも優れた電極特性を発揮できて高出力が期待でき、反りも抑制されたセルとなている。なお、多孔質セラミックス材料層においては、内壁表面に電極材料があっても、通気性が確保されている。
【００５７】
多孔質セラミックス材料層に備えられる電極材料としては、特に限定しないで公知のＳＯＦＣにおいて燃料極材料として用いられているものを用いることができる。例えば、金属触媒と酸化物イオン伝導体からなるセラミックス粉末材料との混合物又はその複合粉末が挙げられる。その他、粉末材料のほかに、焼成により燃料極材料と成る前駆体溶液を用いることもできる。このとき用いられる金属触媒としては、ニッケル、鉄、コバルトや、貴金属（白金、ルテニウム、パラジウム等）等の還元性雰囲気中で安定であって水素酸化活性を有する材料を用いることができる。前駆体としては、硝酸ニッケル溶液、酢酸ニッケル溶液などを用いることができる。また、酸化物イオン伝導体としては、蛍石型構造又はペロブスカイト型構造を有するものを好ましく用いることができる。蛍石型構造を有するものとしては、例えばサマリウムやガドリニウム等をドープしたセリア系酸化物、スカンジウムやイットリウムを含むジルコニア系酸化物などを挙げることができる。また、ペロブスカイト型構造を有するものとしてはストロンチウムやマグネシウムをドープしたランタン・ガレード系酸化物が挙げられる。上記材料の中では、酸化物イオン伝導体とニッケルとの混合物で、燃料極を形成することが好ましい。燃料極材料は、１種類を単独で又は２種類以上を混合して使用することができる。また、燃料極材料は、金属触媒を単体で用いて構成することもできる。
【００５８】
また、空気極材料としては、特に限定しないで公知のＳＯＦＣにおいて空気極材料として用いられているものを用いることができる。例えば、ペロブスカイト型構造等を有するＣｏ、Ｆｅ、Ｎｉ、Ｃｒ又はＭｎなどからなる金属酸化物を用いることができる。具体的には（Ｓｍ、Ｓｒ）ＣｏＯ３、（Ｌａ、Ｓｒ）ＭｎＯ３、（Ｌａ、Ｓｒ）ＣｏＯ３、（Ｌａ、Ｓｒ）（Ｆｅ、Ｃｏ）Ｏ３、（Ｌａ、Ｓｒ）（Ｆｅ、Ｃｏ、Ｎｉ）Ｏ３などの酸化物が挙げられ、好ましくは、（Ｌａ、Ｓｒ）ＭｎＯ３である。空気極材料は、１種を単独で又は２種以上を混合して使用することができる。
【００５９】
これらの電極材料は、多孔質セラミックス材料層の気孔内壁に膜状若しくは層状に備えられていることが好ましい。また、必ずしも多孔質セラミックス材料層全体に均一でなくともよく、分散して備えられていてもよい。電極材料の保持方法については後述する。
【００６０】
ＳＯＦＣは、このように構成されたＳＯＦＣ単セルに対して、ＳＯＦＣとして必要な要素（例えば、集電体やセパレータ）とが組み合わされて構成される。必要な要素や電池構成は、当業者において周知であって、当業者であれば本発明のＳＯＦＣ単セルを用いて容易にＳＯＦＣを作製することができる。
【００６１】
（ＳＯＦＣ単セル及びＳＯＦＣの製造方法）
本発明のＳＯＦＣ単セル及びＳＯＦＣの製造方法は、本発明の単セル用構造体の緻密質セラミックス材料層を挟んで対向される２つの多孔質セラミックス材料層に燃料極材料及び空気極材料をそれぞれ供給して保持させる工程を備えることができる。本発明の製造方法によれば、予め固体電解質を備えるとともに燃料極及び空気極の骨格を備えているため、強度確保や異種材料のためのプロセス上の制約も回避又は低減されており、セル作製の工程を簡略化することができる。また、電極に求められる多孔質性が、単セル用構造体に既に備える多孔質セラミックス材料層においてある程度確保されているため、電極材料中に別途造孔剤等を添加することも省略できる。多孔質セラミックス材料層に酸化物イオン伝導性セラミックス材料を含有するときには、良好な酸化物イオン伝導パスが構築されている。
【００６２】
本発明の単セル用構造体に対して電極材料を供給し保持させるには、特に限定しないで公知のセラミックス材料の膜形成方法等を採用できる。例えば、電極材料を、グリセリン、ジブチルフタレート、ジオクチルフタレート、ポリエチレングリコールなどの有機物を加えてペースト又はスラリーとして、スクリーン印刷法、ナイフコート法、スピンコート法、スプレーコート法、ディップコート（含浸）等により、それぞれの多孔質セラミックス材料層に供給することができる。そして、その後、乾燥・焼成等することで多孔質セラミックス材料層、具体的にはその気孔内壁に電極材料が付与される。燃料極材料は、ＳＯＦＣの運転条件にて還元され燃料極として機能するようになる。
【００６３】
（セラミックスデバイスの躯体用セラミックス構造体）
本発明のセラミックスデバイスの躯体用セラミックス構造体は、緻密質セラミックス材料層を挟んで２つの多孔質セラミックス材料層が対向される積層構造を備えることができる。
本発明のセラミックス構造体は、各種セラミックスデバイス、例えば、酸素等のガスセンサーや分離用フィルターに用いることができる。これらはいずれも、緻密質セラミックス層及び／又は多孔質セラミックス層を機能上の必須構成要素とすることができる。本発明のセラミックス構造体は、こうしたセラミックスデバイスの機能上の必須構成要素の少なくとも一部を構成するとともに、セラミックスデバイスの躯体となる部分も提供することができる。
【００６４】
本発明のセラミックス構造体においては、その緻密質セラミックス材料層や多孔質セラミックス材料層に用いるセラミックス材料やその厚み等は、それぞれセラミックデバイスの用途に応じて決定することができる。
【００６５】
例えば、本発明セラミックス構造体を酸素センサなどのガスセンサーの一部及びその躯体に用いる場合には、緻密質セラミックス材料層は、ガス分離膜及びイオン伝導性体として機能し、多孔質セラミックス材料層は反応場及び支持体として機能する。この場合、緻密質セラミックス材料層として、ジルコニア系セラミックスやセリア系セラミックスなどの酸化物イオン伝導性材料を用い、多孔質セラミックス材料層としては、特に限定されないが、強度や一体性等の観点から緻密質セラミックス材料層と同一のセラミックス材料を用いることができる。
【００６６】
また、本発明のセラミックス構造体を分離用フィルターの一部及びその躯体に用いる場合には、緻密質セラミックス材料層は、分離膜として機能し、多孔質セラミックス材料層は支持体として機能する。この場合、緻密質セラミックス材料層としては、アルミナ、ジルコニア、コージエライト、シリカなどの酸化物セラミックスを用いることができ、多孔質セラミックス材料層としては、特に限定されないが、強度や一体性等の関連から緻密質セラミックス材料層と同一のセラミックス材料を用いることができる。
【００６７】
本発明のセラミックス構造体は、セラミックスデバイスの種類に応じたセラミックス材料を用いる以外は、上記したＳＯＦＣ単セル用構造体及びその製造方法における各種実施態様をそのまま適用することができる。
【００６８】
なお、本発明のセラミックス構造体において、緻密質セラミックス材料層及び多孔質セラミックス材料層における緻密質及び多孔質とは、当該セラミックス構造体において相対的に決定されるものである。すなわち、本発明のセラミックス構造体において、緻密質セラミックス材料層の気孔率等は特に限定されないでセラミックスデバイスの用途に応じた緻密度であればよく、当該緻密質セラミックス材料よりも多孔質であるのが多孔質セラミックス材料層であればよい。したがって、緻密質セラミックス材料層も、気孔を有する多孔質であってもよい。
【００６９】
以上、本発明の一実施形態について説明したが、本発明はこれに限定されるものではなく、本発明の趣旨を逸脱しない限りにおいて、種々の変更が可能である。
【００７０】
以下、発明を、実施例を挙げて具体的に説明するが、本発明は以下の実施例に限定するものではない。
【実施例１】
【００７１】
セラミックス材料としてＧｄ０．２Ｃｅ０．８Ｏｘ（ＧＤＣ）、造孔剤としてポリメタクリル酸メチルビーズ（ＰＭＭＡ、平均径：２０μｍ）を用いた。エタノール、マレイン酸ポリエーテル共重合体（分散剤）、ポリビニルブチラール（結合剤）、フタル酸ベンジルブチル（可塑剤）から成る緻密部用ＧＤＣスラリー（表１）を用い、ドクターブレードにより１５−３０mｍの薄膜グリーンシートを成形した（緻密部用シート）。別に、良分散系ＧＤＣ／ＰＭＭＡスラリーを調製し（表１、単位：ｇ）、同様に１５０−３００mｍの多孔部用のグリーンシートを成形した。多孔部用シート／緻密用シート／多孔部用シートの順に重ねたグリーンシート積層体を１４５０℃で８時間焼成し、多孔部にＰＭＭＡ由来の気孔を有するセラミックス積層体１を得た。断面の写真を図１に示す。
【００７２】
【表１】
2009230874.tif 000003
【００７３】
図１に示すように、本実施例によれば、良好な一体性を有するＳＯＦＣ単セル用構造体を得ることができた。すなわち、緻密質セラミックス材料層については、厚さが３０μmで十分に緻密質であり、多孔質セラミックス材料層については、厚さが１４０μmで意図した多孔性を有していた。
【実施例２】
【００７４】
表１に示す組成において凝集系のＧＤＣ／ＰＭＭＡスラリーを調製し、同様に１５０−３００mｍの多孔部用のグリーンシートを成形した。多孔部用シート／緻密用シート／多孔部用シートの順に重ねたグリーンシート積層体を１４５０℃で８時間焼成し、ＰＭＭＡ由来の気孔に加え、ＧＤＣ凝集体の粒子間隙および凝集したＰＭＭＡ由来の気孔が導入されたセラミックス積層体２を得た。断面の写真を図２に示す。
【００７５】
図２に示すように、多孔質セラミックス材料層は厚さが１８０μmで非常に高い多孔度を有していた。また、多孔質セラミックス材料層との界面に凹凸があるにもかかわらず、緻密質セラミックス材料層は一体性よく単セル用構造体に保持されていた。
【実施例３】
【００７６】
表1に示す組成のイットリア安定化ジルコニア（ＹＳＺ）スラリーを用い、ドクターブレードにより緻密部用ＹＳＺの薄膜グリーンシートを成形した。多孔部用シート／緻密用ＧＤＣシート／緻密用ＹＳＺシート／多孔部用シートの順に積層させ１４５０℃で８時間焼成することで、緻密部が２種類の酸化物イオン伝導材料から構成されるセラミックス積層体３を得た。断面の写真を図３に示す。
【００７７】
図３に示すように、緻密質セラミックス材料層を異種のセラミックス材料を用いて積層したにも関わらず良好な一体性で緻密質セラミックス材料層が形成されていた。また、いずれの緻密質セラミックス材料層も多孔質セラミックス材料層と一体性よく結合されていた。
【実施例４】
【００７８】
ＧＤＣから構成されるセラミックス積層体（直径１６ｍｍ、緻密部の厚さ：３０μｍ、多孔部の厚さ：１５０μｍ）の多孔部に白金電極を導入し、ＳＯＦＣ用単セルを作製した。断面の写真を図４に示す。燃料として３％加湿水素（５０ｍｌ／ｍｉｎ）、酸化剤として空気（５０ｍｌ／ｍｉｎ）を用いて７００℃で発電試験を行ったところ、１００ｍＷ／ｃｍ２の出力が得られた。結果を図５に示す。
【００７９】
図４に示すように、白金は単セル用構造体の両多孔部全体に分散し固定されていた。また、図５に示すように、良好な出力を得ることができた。
【図面の簡単な説明】
【００８０】
【図１】セラミックス積層体の一例（写真）を示す図である。
【図２】セラミックス積層体の他の一例（写真）を示す図である。
【図３】セラミックス積層体の他の一例（写真）を示す図である。
【図４】白金電極が担持されたＧＤＣ積層体の写真を示す図である。
【図５】白金電極が担持されたＧＤＣ積層体の発電結果（グラフ）を示す図である。
【図１】
2009230874.tif 000004
【図２】
2009230874.tif 000005
【図３】
2009230874.tif 000006
【図４】
2009230874.tif 000007
【図５】
2009230874.tif 000008